(57)【要約】【解決手段】コアと、カバー層とを具備してなるゴルフボールにおいて、上記カバー層が、（Ａ）シス１，４−構造を少なくとも４０質量％以上有するポリブタジエンと（Ｂ）シンジオタクチック１，２−ポリブタジエンとの混合物を主材としてなる基材ゴム１００質量部に対し、（Ｃ）メタクリル酸５質量部以上、（Ｄ）金属酸化物５質量部以上、（Ｅ）重合開始剤０．１質量部以上を配合してなるゴム組成物を架橋反応させることによって形成されたものであることを特徴とするソリッドゴルフボール。【効果】本発明のソリッドゴルフボールは、耐擦過傷性及び反発弾性に優れ、しかもゴルフボールの表面硬度を適切に調整できるため、特にプロや上級者、もしくはそれらを目指す者が望むスピンレベルが実現可能なゴルフボールである。【選択図】　図１
2004073856.tif 000002
【特許請求の範囲】
【請求項１】
コアと、カバー層とを具備してなるゴルフボールにおいて、上記カバー層が、（Ａ）シス１，４−構造を少なくとも４０質量％以上有するポリブタジエンと（Ｂ）シンジオタクチック１，２−ポリブタジエンとの混合物を主材としてなる基材ゴム１００質量部に対し、（Ｃ）メタクリル酸５質量部以上、（Ｄ）金属酸化物５質量部以上、（Ｅ）重合開始剤０．１質量部以上を配合してなるゴム組成物を架橋反応させることによって形成されたものであることを特徴とするソリッドゴルフボール。
【請求項２】
上記基材ゴムが、（Ａ）成分５０〜９５質量部、（Ｂ）成分５〜４０質量部、並びに（Ｆ）シス１，４−構造を少なくとも４０質量％以上有するポリイソプレンゴム０〜２０質量部を合計１００質量部になるように配合してなる基材ゴムであって、且つ上記ゴム組成物が、基材ゴム１００質量部に対し、（Ｃ）成分５〜４０質量部、（Ｄ）成分５〜４０質量部、（Ｅ）成分０．１〜５質量部をそれぞれ配合してなる請求項１記載のソリッドゴルフボール。
【請求項３】
ボール表面のショアＤ硬度とコアの平均ショアＤ硬度との硬度差が、−３≦［（ボール表面のショアＤ硬度）−（コアの平均ショアＤ硬度）］である請求項１又は２記載のソリッドゴルフボール。
【請求項４】
ソリッドゴルフボールがツーピースソリッドゴルフボールである請求項１，２又は３記載のソリッドゴルフボール。
【請求項５】
カバー層厚みの合計が２．０ｍｍ以下である請求項１乃至４のいずれか１項記載のソリッドゴルフボール。
【請求項６】
ＵＳＧＡの規格テストに基づく初速度が７６．５〜７７．７ｍ／ｓである請求項１乃至５のいずれか１項記載のソリッドゴルフボール。
【発明の詳細な説明】
【０００１】
【発明の属する技術分野】
本発明は、コアと、カバー層とを具備してなるゴルフボールに関し、更に詳述すると、耐擦過傷性が抜群に優れ、反発弾性が大きく、かつアプローチスピン量が適当であるゴルフボールに関する。
【０００２】
【従来の技術】
従来から、ゴルフボールのカバー材としては、アイオノマー樹脂やバラタゴムの呼び名で知られるトランスポリイソプレンゴムが知られており、特に、後者のバラタゴムが使用されたゴルフボールは、コントロール性、打球感を重視するゴルファーに好まれている。
しかしながら、バラタカバーは反発弾性、飛距離、アイアンショットでの耐擦過傷性などがアイオノマーカバーに比べて悪く、改良の余地が多分にある。従って、大きな反発性、飛距離だけでなく、耐擦過傷性・コントロール性・打球感が改良された新たなゴルフボールが求められている。
【０００３】
特許文献１：特開平６−３１９８３０号公報には、比較的軟らかいアイオノマー樹脂をカバー層に用いたツーピースソリッドゴルフボールが提案されているが、耐擦過傷性については未だ改善の余地があった。
また、例えば特許文献２：特開平９−２１５７７８号公報等には、ウレタンカバーを用いたツーピースソリッドゴルフボールが提案されているが、耐擦過傷性については未だ改善の余地を有するものであった。
特許文献３：特開２００１−７０４７８号公報には、カバー層をシス１，４−構造を有するポリブタジエンを基材ゴムとし、α，β−不飽和カルボン酸、金属酸化物、重合開始剤をそれぞれ特定割合配合してなるゴム組成物にて形成することにより、バラタゴムと同様の優れたコントロール性、良好な打球感を有し、大きな反発性、飛距離性能、耐擦過傷性をすべて兼ね備えたゴルフボールを得る技術が開示されている。しかし、上記ゴルフボールをプロや上級者が使用する際には、スピンがかかりすぎる場合があり、アゲインストの風に対するコントロール性について、プロや上級者の使用を想定する場合には改良の余地があった。
【０００４】
【特許文献１】
特開平６−３１９８３０号公報
【特許文献２】
特開平９−２１５７７８号公報
【特許文献３】
特開２００１−７０４７８号公報
【０００５】
【発明が解決しようとする課題】
本発明は上記事情に鑑みなされたもので、プロや上級者、もしくはそれらを目指す者が望むスピンレベルを有し、且つ反発弾性が良好で、しかも耐擦過傷性に優れるゴルフボールを提供することを目的とする。
【０００６】
【課題を解決するための手段及び発明の実施の形態】
本発明者は、上記目的を達成するため鋭意検討の結果、シス１，４−構造を少なくとも４０質量％以上有するポリブタジエン、メタクリル酸、金属酸化物、重合開始剤を含むゴム組成物により形成されたカバー層を具備するソリッドゴルフボールにおいて、上記ゴム組成物に、特定構造を有するポリブタジエンを更に配合することにより、上記ゴム組成物の架橋体が本来有していた良好な耐擦過傷性等の特性を保持したまま、カバー層の硬度を改善することが可能であって、該特定構造を有するポリブタジエンを配合したゴム組成物により形成されるカバー層を具備するゴルフボールは、プロや上級者、もしくはそれらを目指す者が望むスピンレベルを有し、且つ耐擦過傷性に優れ、しかも反発弾性の良好なゴルフボールであることを知見し、本発明をなすに至った。
【０００７】
すなわち、本発明は、下記のゴルフボールを提供するものである。
請求項１：
コアと、カバー層とを具備してなるゴルフボールにおいて、上記カバー層が、（Ａ）シス１，４−構造を少なくとも４０質量％以上有するポリブタジエンと（Ｂ）シンジオタクチック１，２−ポリブタジエンとの混合物を主材としてなる基材ゴム１００質量部に対し、（Ｃ）メタクリル酸５質量部以上、（Ｄ）金属酸化物５質量部以上、（Ｅ）重合開始剤０．１質量部以上を配合してなるゴム組成物を架橋反応させることによって形成されたものであることを特徴とするソリッドゴルフボール。
請求項２：
上記基材ゴムが、（Ａ）成分５０〜９５質量部、（Ｂ）成分５〜４０質量部、並びに（Ｆ）シス１，４−構造を少なくとも４０質量％以上有するポリイソプレンゴム０〜２０質量部を合計１００質量部になるように配合してなる基材ゴムであって、且つ上記ゴム組成物が、基材ゴム１００質量部に対し、（Ｃ）成分５〜４０質量部、（Ｄ）成分５〜４０質量部、（Ｅ）成分０．１〜５質量部をそれぞれ配合してなる請求項１記載のソリッドゴルフボール。
請求項３：
ボール表面のショアＤ硬度とコアの平均ショアＤ硬度との硬度差が、−３≦［（ボール表面のショアＤ硬度）−（コアの平均ショアＤ硬度）］である請求項１又は２記載のソリッドゴルフボール。
請求項４：
ソリッドゴルフボールがツーピースソリッドゴルフボールである請求項１，２又は３記載のソリッドゴルフボール。
請求項５：
カバー層厚みの合計が２．０ｍｍ以下である請求項１乃至４のいずれか１項記載のソリッドゴルフボール。
請求項６：
ＵＳＧＡの規格テストに基づく初速度が７６．５〜７７．７ｍ／ｓである請求項１乃至５のいずれか１項記載のソリッドゴルフボール。
【０００８】
以下、本発明につき更に詳しく説明する。
本発明のゴルフボールは、コアとカバー層とを具備してなるゴルフボールであって、カバー層が（Ａ）シス１，４−構造を少なくとも４０質量％以上有するポリブタジエン、（Ｂ）シンジオタクチック１，２−ポリブタジエン、（Ｃ）メタクリル酸、（Ｄ）金属酸化物、（Ｅ）重合開始剤を必須の構成成分として配合してなるゴム組成物を架橋反応させることによって形成されたものである。
【０００９】
（Ａ）シス１，４−構造を少なくとも４０質量％以上有するポリブタジエンとしては市販品を用いることができ、例えば、日本合成ゴム社製商品名ＢＲ０１、ＢＲ０２ＬＬ、ＢＲ１１、ＢＲ１８、ＢＲ３１等が挙げられる。なお、シス１，４−構造の含有量は好ましくは８０質量％以上、更に好ましくは９４質量％以上である。
【００１０】
（Ｂ）シンジオタクチック１，２−ポリブタジエンとしては、シンジオタクチック１，２−結合を８０質量％以上含むポリブタジエンが好適に用いられる。
（Ｂ）成分としては市販品を用いることができ、例えば、日本合成ゴム社製商品名ＲＢ８１０、ＲＢ８２０、ＲＢ８３０等が挙げられる。
【００１１】
本発明における基材ゴムは、上記（Ａ）成分と（Ｂ）成分との混合物を主材としてなるゴムである。
基材ゴム中の（Ａ）成分の含有量は、基材ゴム中に通常５０質量％以上、好ましくは６０質量％以上、上限として通常９５質量％以下、好ましくは８０質量％以下である。（Ａ）成分の含有量が少なすぎると、反発性、耐擦過傷性の大幅な低下が起こる場合があり、含有量が多すぎると、適当な硬さが得られず、スピンがかかりすぎる場合がある。
また、基材ゴム中の（Ｂ）成分の含有量は、基材ゴム中に通常５質量％以上、好ましくは８質量％以上、上限として通常４０質量％以下、好ましくは３０質量％以下である。（Ｂ）成分の含有量が少なすぎるとゴルフボール打撃時にスピンがかかりすぎる場合があり、含有量が多すぎると、反発性が大幅に低下する場合がある。
【００１２】
本発明における基材ゴムには、上記（Ａ）成分、（Ｂ）成分に加え、所望により他のゴム成分を配合しても良い。他のゴム成分としては、例えばポリイソプレンゴム、トランスポリイソプレンゴム等が挙げられるが、中でもカバー材混練時の作業性の観点から、（Ｆ）シス１，４−構造を少なくとも４０質量％以上有するポリイソプレンゴムが配合されることが好ましい。
上記基材ゴム中の（Ｆ）成分の含有量としては、基材ゴム中に通常２０質量％以下、好ましくは１０質量％以下、更に好ましくは５質量％以下である。（Ｆ）成分の含有量が多すぎると、反発性が大幅に低下する場合がある。
（Ｆ）成分としては市販品を用いることができ、例えば、日本合成ゴム社製商品名ＩＲ２２００、ＩＲ２２００Ｊ等が挙げられる。
【００１３】
本発明における（Ｃ）メタクリル酸の配合量は、上記基材ゴム１００質量部に対して５質量部以上、好ましくは１０質量部以上、上限として通常４０質量部以下、好ましくは３０質量部以下である。（Ｃ）成分の含有量が少なすぎるとゴルフボール硬度や反発弾性が低くなる。一方、含有量が多すぎると、耐擦過傷性が大幅に低下する場合がある。
（Ｃ）成分としては市販品を用いることができ、例えば、日本触媒社製商品名ＭＱ−２５０等が挙げられる。
【００１４】
本発明における（Ｄ）金属酸化物としては、例えば酸化亜鉛、酸化マグネシウム、酸化カルシウム等が挙げられるが、耐久性の観点から酸化亜鉛が好適に使用される。
上記金属酸化物の配合量としては、上記基材ゴム１００質量部に対して５質量部以上、好ましくは１０質量部以上、上限として通常４０質量部以下、好ましくは３０質量部以下である。配合量が少なすぎるとボールが十分に硬くならず、耐擦過傷性が十分に得られない。一方、多すぎると反発性が低下する場合がある。
また、上記金属酸化物としては市販品を用いることができ、例えば、堺化学社製商品名三種酸化亜鉛等が挙げられる。
【００１５】
本発明における（Ｅ）重合開始剤としては公知のものを使用することができ、有機過酸化物、無機過酸化物等を好適に使用することができる。具体的には、例えばジクミルパーオキサイド、ｔ−ブチルパーオキシベンゾエート、ｔ−ブチルクミルパーオキサイド、１，１−ビス（ｔ−ブチルパーオキシ）−３，３，５−トリメチルシクロヘキサン等を挙げることができるが、中でもジクミルパーオキサイド、１，１−ビス（ｔ−ブチルパーオキシ）−３，３，５−トリメチルシクロヘキサンを好適に使用することができる。
【００１６】
（Ｅ）成分の配合量としては、上記基材ゴム１００質量部に対して０．１質量部以上、好ましくは０．５質量部以上、より好ましくは０．８質量部以上、上限として通常５質量部以下、好ましくは２質量部以下、より好ましくは１．４質量部以下である。配合量が上記範囲を逸脱すると、カバーとして不十分な強度となり、耐擦過傷性が極端に低下する場合や、最適硬度のゴルフボールが得られない場合がある。
（Ｅ）成分としては市販品を用いることができ、例えば、日本油脂社製商品名パークミルＤ、パーヘキサ３Ｍ−４０等が挙げられるが、中でも、パークミルＤが好適に使用される。
【００１７】
本発明におけるカバー層は、上記（Ａ）〜（Ｅ）成分を必須成分として含むゴム組成物により形成されるものであるが、このゴム組成物には、本発明の目的を損なわない範囲で、更に任意の添加剤、例えば不活性充填剤、老化防止剤、分散剤、樹脂安定剤、加工助剤、加硫助剤等を所望により適宜配合することも可能である。
【００１８】
不活性充填剤としては、例えば炭酸亜鉛、硫酸バリウム、炭酸カルシウム、シリカ、二酸化チタン等を好適に用いることができる。これらは１種を単独で用いても良いし、２種以上を併用しても良い。
不活性充填剤の配合量としては、上記基材ゴム１００質量部に対し通常５０質量部以下、好ましくは４０質量部以下、更に好ましくは３０質量部以下、最も好ましくは２０質量部以下である。配合量が多すぎると適正な質量、及び好適な反発性を得ることができない場合がある。
【００１９】
老化防止剤としては市販品を用いることができ、例えばノクラックＮＳ−６、同ＮＳ−３０（大内新興化学工業（株）製）、ヨシノックス４２５（吉富製薬（株）製）等が好適に用いられる。これらは１種を単独で用いても良いし、２種以上を併用しても良い。
該老化防止剤の配合量としては上記基材ゴム１００質量部に対し、通常０質量部以上、好ましくは０．０５質量部以上、更に好ましくは０．１質量部以上、最も好ましくは０．２質量部以上、上限として通常３質量部以下、好ましくは２質量部以下、更に好ましくは１質量部以下、最も好ましくは０．５質量部以下とする。配合量が多すぎたり、少なすぎたりすると好適な反発性、耐久性を得ることができない場合がある。
【００２０】
本発明におけるカバー層の厚み合計としては、通常０．３ｍｍ以上、好ましくは０．７ｍｍ以上、より好ましくは１．０ｍｍ以上、上限として通常３．０ｍｍ以下、好ましくは２．０ｍｍ以下、より好ましくは１．９ｍｍ以下である。カバー層の厚み合計が大きすぎるとゴルフボールの反発が足りず、飛距離が低下する場合があり、カバー層の厚み合計が小さすぎると、ゴルフボール打撃時にスピンが多くなりすぎたり、耐擦過傷性が大幅に低下する場合がある。
【００２１】
本発明のソリッドゴルフボールは、上記各材料を配合し、架橋反応を行って形成したカバー層を具備するものであり、特に２３℃乃至それ以下の温度領域において、耐擦過傷性に優れ、しかも硬度が適当に調節できるためにアプローチショット時のスピン量を適切な範囲に調整可能である上、反発弾性にも優れるために十分な飛距離をも実現可能なゴルフボールである。
なお、上記架橋反応を行う方法としては公知の方法が使用可能であり、限定されるものではないが、例えば室温から１５０〜１８５℃まで１０〜３０分間かけて昇温して加熱成形する方法等を用いることができる。
【００２２】
本発明のソリッドゴルフボールは、上記（Ａ）〜（Ｅ）成分にて形成されたカバー層を有するものであり、このカバー層は、コアに直接又はコアに形成された１層又は２層以上の中間層を介してコアの周囲に被覆形成されるものである。
ここで、本発明のゴルフボールについて、図１，２を参照して説明する。図１はツーピースソリッドゴルフボールを示す断面図で、コア１にカバー２が被覆形成されたもの、図２はコア１とカバー２との間に中間層３が形成されたスリーピースソリッドゴルフボールをそれぞれ示す。中間層は２層以上であってもよい。
【００２３】
本発明のソリッドゴルフボールが、上記（Ａ）〜（Ｅ）成分を含むゴム組成物にて形成されるカバー層とコアとの間に中間層を介装する場合、介装される層の材料としては公知の材料を用いることができ、特に制限されるものではないが、例えばエチレン系アイオノマー樹脂、オレフィン系エラストマー、ポリエステル系エラストマー、ポリウレタン系エラストマー、ポリアミド系エラストマー及びこれらのブレンド品等の樹脂材料や、ゴム材料等が挙げられる。
なお、本発明においては、かかる中間層を上記ゴム組成物を用いて形成することも可能である。
【００２４】
本発明のゴルフボールを得るには、まず、上記カバー層が形成されるコアを製造する。コアの製造方法については、公知の方法に従って行えばよいが、本発明におけるコアとしては、共架橋剤、有機過酸化物、有機硫黄化合物を含有するコア用ゴム組成物を用いて形成することが好ましい。該ゴム組成物のコア用基材ゴムとしては、ポリブタジエンを主材とするものが好ましく用いられる。
上記ポリブタジエンに特に制限は無く、従来からゴルフボール用コアに用いられているものを使用することができるが、例えばシス構造を少なくとも４０質量％以上含有する１，４−シスポリブタジエンが好ましい。上記基材ゴムとしては、ポリブタジエンに天然ゴム、ポリイソプレンゴム、スチレンブタジエンゴム等を配合したものを用いても良い。
【００２５】
上記コア用基材ゴム中のポリブタジエンの含有量としては、通常５０質量％以上、好ましくは７６質量％以上、更に好ましくは８０質量％以上であることが推奨される。ポリブタジエンのコア用基材ゴム中の含有量が少なすぎると、反発性、耐擦過傷性、打撃耐久性が大幅に低下する場合がある。
上記ポリブタジエンとしては市販品を用いることができ、例えば、日本合成ゴム社製商品名ＢＲ０１、ＢＲ０２ＬＬ、ＢＲ１１、ＢＲ１８、ＢＲ３１等が挙げられる。
【００２６】
コア用ゴム組成物に配合することが可能な共架橋剤としては、例えば不飽和カルボン酸、不飽和カルボン酸の金属塩等が挙げられる。
不飽和カルボン酸として具体的には、例えばアクリル酸、メタクリル酸、マレイン酸、フマル酸等を挙げることができ、特にアクリル酸が好適に用いられる。
不飽和カルボン酸の金属塩としては特に限定されるものではないが、例えば上記不飽和カルボン酸を所望の金属イオンで中和したものが挙げられる。具体的にはメタクリル酸、アクリル酸等の亜鉛塩やマグネシウム塩、カルシウム塩等が挙げられ、特にアクリル酸亜鉛が好適に用いられる。
【００２７】
上記共架橋剤の、上記コア用基材ゴム１００質量部に対する配合量としては、通常１０質量部以上、好ましくは１５質量部以上、更に好ましくは２０質量部以上、上限として通常６０質量部以下、好ましくは５０質量部以下、更に好ましくは４５質量部以下、最も好ましくは４０質量部以下である。配合量が多すぎると、硬くなりすぎて耐え難い打感になる場合があり、配合量が少なすぎると、反発性が低下してしまう場合がある。
【００２８】
コア用ゴム組成物に配合することが可能な有機過酸化物としては市販品を用いることができ、例えば、パークミルＤ（日本油脂社製）、パーヘキサ　３Ｍ（日本油脂社製）、Ｌｕｐｅｒｃｏ　２３１ＸＬ（アトケム社製）等を好適に用いることができる。これらは１種を単独であるいは２種以上を併用しても良い。
【００２９】
上記有機過酸化物の、上記コア用基材ゴム１００質量部に対する配合量としては、通常０．１質量部以上、好ましくは０．３質量部以上、更に好ましくは０．５質量部以上、最も好ましくは０．７質量部以上、上限として通常５質量部以下、好ましくは４質量部以下、更に好ましくは３質量部以下、最も好ましくは２質量部以下である。配合量が多すぎたり、少なすぎたりすると好適な打感、耐久性及び反発性を得ることができない場合がある。
【００３０】
上記コアの形成に用いるコア用ゴム組成物には、本発明の目的を損なわない範囲で、更に任意の添加剤、例えば金属酸化物、不活性充填剤、老化防止剤、分散剤、樹脂安定剤、加工助剤、加硫助剤等を所望により適宜配合することも可能である。
このような金属酸化物としては、カバー層形成材料において説明したものと同様のものを挙げることができ、その配合量としてはコア用基材ゴム１００質量部に対して４０質量部以下が好ましく、特に３０質量部以下とすることが好ましい。配合量が多すぎると、ボールが硬くなる上、耐久性が低下する場合がある。
【００３１】
コア用ゴム組成物に配合することが可能な不活性充填剤としては、例えば炭酸亜鉛、硫酸バリウム、炭酸カルシウム、シリカ、二酸化チタン等を好適に用いることができる。これらは１種を単独で用いても良いし、２種以上を併用しても良い。
上記不活性充填剤の配合量としては、上記コア用基材ゴム１００質量部に対し通常５０質量部以下、好ましくは４０質量部以下、更に好ましくは３０質量部以下、最も好ましくは２０質量部以下である。配合量が多すぎると適正な質量、及び好適な反発性を得ることができない場合がある。
【００３２】
コア用ゴム組成物に配合することが可能な老化防止剤としては市販品を用いることができ、例えばノクラックＮＳ−６、同ＮＳ−３０（大内新興化学工業（株）製）、ヨシノックス４２５（吉富製薬（株）製）等が好適に用いられる。これらは１種を単独で用いても良いし、２種以上を併用しても良い。
上記老化防止剤の配合量としては、上記コア用基材ゴム１００質量部に対し、通常０質量部以上、好ましくは０．０５質量部以上、更に好ましくは０．１質量部以上、最も好ましくは０．２質量部以上、上限として通常３質量部以下、好ましくは２質量部以下、更に好ましくは１質量部以下、最も好ましくは０．５質量部以下とする。配合量が多すぎたり、少なすぎたりすると好適な反発性、耐久性を得ることができない場合がある。
【００３３】
上記コア用ゴム組成物には、ゴルフボールの反発性を向上させ、ゴルフボールの初速度を大きくするため、有機硫黄化合物を配合することが好ましい。
有機硫黄化合物としては、ゴルフボールの反発性を向上させ得るものであれば特に制限されないが、例えばチオフェノール、チオナフトール、ハロゲン化チオフェノール又はそれらの金属塩等が挙げられる。より具体的には、ペンタクロロチオフェノール、ペンタフルオロチオフェノール、ペンタブロモチオフェノール、パラクロロチオフェノール、ペンタクロロチオフェノールの亜鉛塩、ペンタフルオロチオフェノールの亜鉛塩、ペンタブロモチオフェノールの亜鉛塩、パラクロロチオフェノールの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等が挙げられ、特に、ペンタクロロチオフェノールの亜鉛塩、ジフェニルジスルフィドが好適に用いられる。
【００３４】
このような硫黄化合物の配合量としては、上記コア用基材ゴム１００質量部に対し、通常０．１質量部以上、好ましくは０．２質量部以上、更に好ましくは０．４質量部以上、上限として通常２質量部以下、好ましくは１．５質量部以下、更に好ましくは１．２質量部以下である。配合量が多すぎると効果が頭打ちとなりそれ以上の効果が見られなくなる場合があり、配合量が少なすぎると、その配合効果が十分達成されない場合がある。
【００３５】
上記コアは、上記各成分を含有するコア用ゴム組成物を公知の方法で加硫硬化させることにより製造することができ、例えばバンバリーミキサーやロール等の混練機を用いて混練し、コア用金型にて圧縮成形又は射出成形し、成形体を過酸化物や共架橋剤が作用するのに十分な温度、例えば過酸化物としてジクミルパーオキサイドを用い、共架橋剤としてアクリル酸亜鉛を用いた場合には、通常約１３０〜１７０℃、好ましくは１５０〜１６０℃で１０〜４０分、特に１２〜２０分の条件にて適宜加熱することにより、成形体を硬化させて製造することができる。
【００３６】
本発明において硬度とは、特に断りがない場合にはショアＤ硬度を表す。
本発明においてコア平均硬度とは、コア表面硬度とコア中心硬度との相加平均を意味するが、本発明における上記コアのコア平均硬度としては通常３８以上、好ましくは４０以上、より好ましくは４３以上、上限として通常５４以下、好ましくは５２以下、より好ましくは５０以下である。コア平均硬度の値が小さすぎると打感が軟らかくなりすぎて物足りなくなる場合や、反発性が低下して飛距離が出なくなる場合があり、値が大きすぎると、打感が硬くなりすぎる場合や、Ｗ＃１打撃時にスピンが増えすぎ、特にアゲインストの風の際、吹き上がる弾道となって飛距離が低下する場合がある。
【００３７】
本発明のソリッドゴルフボールの表面硬度としては通常４７以上、好ましくは４８以上、上限として通常６０以下である。ゴルフボール表面硬度が低すぎると、スピンがかかりすぎて飛距離が落ちてしまう場合があり、一方、ゴルフボール表面硬度が高すぎると、スピン量が減りすぎてコントロールが難しくなったり、耐擦過傷性が低下したりする場合がある。
【００３８】
本発明における上記ゴルフボール表面硬度と上記コア平均硬度との硬度差［（ボール表面のショアＤ硬度）−（コアの平均ショアＤ硬度）］としては、通常−３以上、好ましくは−１以上、更に好ましくは０以上、上限として通常１０以下、好ましくは８以下である。カバー硬度とコア平均硬度との硬度差が大きすぎると、アプローチでスピンが足りなくなる場合や、耐擦過傷性が低下する場合がある。一方、カバー硬度とコア平均硬度との硬度差が小さすぎると、Ｗ＃１打撃時にスピンが増えすぎて吹き上がる弾道となり飛距離に劣る場合がある。
【００３９】
なお、上記コアの直径としては通常３７ｍｍ以上、特に３８．６ｍｍ以上とすることが好ましく、一方、上限としては通常４１．３ｍｍ以下、特に４０．７ｍｍ以下とすることが好ましい。また、重さとしては通常３０〜３９ｇ、特に３３〜３６ｇであることが好ましい。
【００４０】
本発明におけるカバー層の成型方法としては、公知の成形方法を採用すればよく、例えば、プレス成形やゴムインジェクション成形法といった常法を挙げることができる。
ここで、プレス成形を行う場合には、例えばカバー層を形成するゴム組成物を未加硫もしくは加硫途中状態でシート状やハーフカップ状に成形し、予め製造した被成形物（コア、又は、他の材料で成形されたカバー層が被覆形成されたコア。以下同じ。）を包み、室温のモールド内に仕込み、その後加圧して、約１５０〜１８５℃まで約１０〜３０分間かけて到達させ、約０〜１０分間最高到達温度にて保持する方法を採用することができる。
また、ゴムインジェクション成形法の場合は、例えば調製したゴム組成物を未加硫もしくは加硫途中状態でゴムインジェクション成形機に導入し、被成形物を配備した金型内へ射出成形する方法を採用することができる。
以上のように形成される本発明のソリッドゴルフボールとしては、ツーピースソリッドゴルフボールであることが好ましい。
【００４１】
本発明のソリッドゴルフボールの表面には多数のディンプルを形成し、或いは必要に応じて、マーキング、塗装、表面処理を施すことができる。
また、本発明のソリッドゴルフボールは、競技用としてゴルフ規則に従うものとすることができ、その直径としては例えば、通常４２．６０〜４２．８０ｍｍ、質量としては通常４５．０〜４５．９３ｇに形成することができる。
【００４２】
本発明のソリッドゴルフボールは、そのＵＳＧＡ規格テストに基づく初速度が、通常７６．５ｍ／ｓ以上、好ましくは７６．７ｍ／ｓ以上、より好ましくは７７．０ｍ／ｓ以上、上限として通常７７．７ｍ／ｓ以下となるように製造される。初速度が低すぎると飛距離が出なくなる場合があり、初速度が大きすぎるとＲ＆Ａ（ＵＳＧＡ）にて定められているゴルフボールの規格外となってしまう。
ここで、ＵＳＧＡ規格テストに基づく初速度とは、Ｒ＆Ａの承認する装置であるＵＳＧＡのドラム回転式の初速計と同方式の初速測定器を用いて測定したものである。測定は、２３±１℃の温度で３時間以上ゴルフボールを温調した後、室温２３±２℃の部屋で行った。２５０ポンド（１１３．４ｋｇ）のヘッド（ストライキングマス）を用い、打撃速度１４３．８ｆｔ／ｓ（４３．８３ｍ／ｓ）にてボールを打撃した。１ダースのボールを各々４回打撃して６．２８ｆｔ（１．８８ｍ）の間を通過する時間を計測し、初速度（ｍ／ｓ）を算出した。約１５分間でこのサイクルを行った。
【００４３】
【実施例】
以下、実施例及び比較例を示し、本発明を具体的に説明するが、本発明は下記実施例に制限されるものではない。
【００４４】
［実施例１〜３、比較例１〜４］
表１，２に示すコア配合（質量部）、カバー配合（質量部）にてツーピースソリッドゴルフボールを製造した。コア部或いはカバーを被覆したゴルフボールの諸物性を表１，２に併記した。得られたツーピースソリッドゴルフボールの諸特性を表３に示した。
【００４５】
【表１】
2004073856.tif 000003
ポリブタジエン（１）
商品名　ＢＲ１１，ＪＳＲ社製。
ポリブタジエン（２）
商品名　ＢＲ１８，ＪＳＲ社製。
アクリル酸亜鉛
商品名　ＺＮ−ＤＡ８５Ｓ，日本触媒社製。
過酸化物（１）
商品名　パークミルＤ，日本油脂社製。ジクミルパーオキサイド。
過酸化物（２）
商品名　パーヘキサ３Ｍ−４０，日本油脂社製。１，１−ビス（ｔ−ブチルパーオキシ）−３，３，５−トリメチルシクロヘキサン。
老化防止剤
商品名　ノクラックＮＳ−６，大内新興化学工業社製。
酸化亜鉛
商品名　三種酸化亜鉛，堺化学社製。
有機硫黄化合物
ペンタクロロチオフェノール亜鉛塩。
ステアリン酸亜鉛
商品名　ジンクステアレートＧ，日本油脂社製。
コア表面硬度
コアの表面の硬度をＡＳＴＭ　Ｄ−２２４０に準じて測定したショアＤ硬度。コア中心硬度
コアを半球状にカットした後、中心の硬度をＡＳＴＭ　Ｄ−２２４０に準じて測定したショアＤ硬度。
コア平均硬度
コア表面硬度とコア中心硬度との相加平均の値とした。
【００４６】
【表２】
2004073856.tif 000004
ポリブタジエン（３）
商品名　ＢＲ０１，ＪＳＲ社製。
ポリイソプレン
商品名　ＩＲ２２００，ＪＳＲ社製。
ポリブタジエン（４）
商品名　ＲＢ８２０，シンジオタクチック１，２−ポリブタジエン，ＪＳＲ社製。
スチレンゴム
商品名　ＪＳＲ００６１，ＪＳＲ社製。
酸化亜鉛
商品名　三種酸化亜鉛，堺化学社製。
老化防止剤
商品名　ノクラックＮＳ−６，大内新興化学工業社製。
メタクリル酸
商品名　ＭＱ−２５０，日本触媒社製。
過酸化物（３）
商品名　パークミルＤ，日本油脂社製。ジクミルパーオキサイド。
加硫方法
Ａ：コアを未加硫ゴムで包含し、室温のモールド内に入れ、１６５℃に加熱しておいたプレスに挿入し、２４分間加硫した。
熱可塑性ポリウレタン（１）
商品名　パンデックスＴ７２９８，ディーアイシーバイエルポリマー社製。
熱可塑性ポリウレタン（２）
商品名　パンデックスＴＲ３０８０，ディーアイシーバイエルポリマー社製。
ジイソシアネート
商品名　デスモジュールＷ，ジシクロヘキシルメタン−４，４’−ジイソシアネート。エイ・シー・アイ・ジャパン社製水素添加物ＭＤＩ。
アイオノマー樹脂（１）
商品名　ハイミラン１８５５，三井・デュポンポリケミカル社製。
アイオノマー樹脂（２）
商品名　サーリン８１２０，デュポン社製。
ＡＮ４３１１
商品名　ニュクレル，三井・デュポンポリケミカル社製。
ボール表面硬度
得られたツーピースソリッドゴルフボールの表面の硬度をＡＳＴＭ　Ｄ−２２４０に準じて測定したショアＤ硬度。
硬度差
ボール表面のショアＤ硬度から、コアの平均ショアＤ硬度を差し引いた値とした。
【００４７】
【表３】
2004073856.tif 000005
カバー種
Ｒ：ゴム、Ｕ：ウレタン、Ｉ：アイオノマー樹脂。
初速度（ｍ／ｓ）
ＵＳＧＡの規格に基づく初速度測定結果を示した。
飛び／トータル（ｍ）
Ｗ＃１　ＨＳ４０ｍ／ｓにて、打撃装置にて打撃した際のトータル飛距離を測定した。クラブはブリヂストン社製ＴｏｕｒＳｔａｇｅ　Ｖ７００（ロフト角１１°）を使用した。
飛び／判定
○：トータル飛距離１９４ｍ以上、△：トータル距離１９３〜１９４ｍ、×：トータル飛距離１９３ｍ未満。
なお、この「飛び」のテストにおけるスピン量（ｒｐｍ）を計測した。その値を表３に併記する。
スピン性能（ｒｐｍ）
ＳＷ　ＨＳ２０ｍ／ｓにて、打撃装置にて打撃した際のスピンを測定した。クラブはブリヂストン社製Ｊ’ｓ　Ｃｌａｓｓｉｃａｌ　Ｅｄｉｔｉｏｎを使用した。
○：６０００〜６９５０ｒｐｍ、×：６９５０ｒｐｍを超える。
耐擦過傷性
ボールを１３℃にて４時間温調した後に、ＰＷ（溝は角溝仕様）、ヘッドスピード４５ｍ／ｓにて１回打撃し、下記基準で判定した。
○：まだ使用できる。　△：判断に迷う。　×：もう使用できない。
【００４８】
比較例１は、カバーのゴム配合にシンジオタクチック１，２−ポリブタジエンが含まれていないため、ボール表面硬度が軟らかくなり、アプローチでスピンがかかりすぎる。Ｗ＃１打撃時にもスピンがかかりすぎ、吹け上がる弾道となり飛距離が出ない。
比較例２は、カバーがウレタン材料であり、耐擦過傷性がゴム材料と比較してやや劣る。反発弾性もゴム材料よりやや劣るため、飛距離も若干低下する。
比較例３は、カバーがアイオノマー樹脂であるため、耐擦過傷性が極端に低い。
比較例４は、カバーの配合にシンジオタクチック１，２−ポリブタジエンが含まれておらず、ハイスチレンゴムが含まれている。ボールの表面硬度が軟らかすぎるため、アプローチでスピンがかかりすぎる。Ｗ＃１打撃時にもスピンが、ややかかりすぎるため、飛距離がやや出ない。
【００４９】
【発明の効果】
本発明のソリッドゴルフボールは、耐擦過傷性及び反発弾性に優れ、しかもゴルフボールの表面硬度を適切に調整できるため、特にプロや上級者、もしくはそれらを目指す者が望むスピンレベルが実現可能なゴルフボールである。
【図面の簡単な説明】
【図１】本発明の一実施例に係るソリッドゴルフボールを示す断面図である。
【図２】本発明の他の実施例に係るソリッドゴルフボールを示す断面図である。
【符号の説明】
１　コア
２　カバー
３　中間層
【図１】
2004073856.tif 000006
【図２】
2004073856.tif 000007